ПОЛИЛАКТИДНЫЕ ВОЛОКНА

1. Полилактидное волокно, которое содержит по меньшей мере 75% по массе полилактидной смолы, причем
(a) полилактидная смола представляет собой смесь (1) от 20 до 90 вес.% первого полилактида, в котором соотношение R-лактидных и S-лактидных звеньев составляет от 8:92 до 92:8 и (2) от 80 до 10 вес.% второго полилактида, в котором соотношение R-лактидных и S-лактидных звеньев составляет ≥97:3 или ≤3:97, и причем комбинированные R-лактидные звенья и S-лактидные звенья составляют по меньшей мере 90% массы второго полилактида;
(b) соотношение R-лактидных звеньев и S-лактидных звеньев в смеси составляет от 7:93 до 25:75 или от 75:25 до 93:7; и
(c) полилактидное волокно содержит по меньшей мере 5 Дж полилактидных кристаллитов на грамм полилактидной смолы в волокне.
2. Волокно по п. 1, в котором смесь полилактидных смол содержит приблизительно от 15 до 50 миллиэквивалентов карбоксильных концевых групп на килограмм полилактидных смол.
3. Волокно по п. 1 или 2, в котором первая полилактидная смола имеет средневзвешенную молекулярную массу от 40000 до 125000.
4. Волокно по п. 3, которое содержит по меньшей мере 10 Дж полилактидных кристаллитов на грамм полилактидной смолы в волокне.
5. Волокно по п. 4, которое содержит от 12 до 22 Дж полилактидных кристаллитов на грамм полилактидной смолы в волокне.
6. Волокно по п. 4, которое теряет от 7 до 20% своей массы при погружении 0,48 г волокна в 100 мл 0,1 M фосфатного буферного раствора в течение 6 суток при 65°C.
7. Волокно по п. 4, которое проявляет усадку от 5 до 25% при нагревании в воздухе при 80°C в течение 10 мин.
8. Волокно по п. 1 или 2, которое содержит агент, который увеличивает гидрофильность полилактидной смолы, или катализатор для гидролиза полилактидной смолы, или оба.
9. Укрытие для растений, содержащее волокно по п. 1 или 2.
10. Способ обработки подземных формаций, который включает
a) введение обрабатывающей текучей среды в подземную формацию, причем
(i) обрабатывающая текучая среда содержит жидкую фазу и множество полилактидных волокон, диспергированных в жидкой фазе, и
(ii) полилактидные волокна имеют денье от 0,5 до 20 на филамент и полилактидная смола представляет собой смесь (1) от 20 до 90 вес.% первого полилактида, в котором соотношение R-лактидных и S-лактидных звеньев составляет от 8:92 до 92:8, и (2) от 10 до 80 вес.% второго полилактида, в котором соотношение R-лактидных и S-лактидных звеньев составляет ≥97:3 или ≤3:97, причем комбинированные R-лактидные звенья и S-лактидные звенья составляют по меньшей мере 90% массы второго полилактида и причем соотношение R-лактидных звеньев и S-лактидных звеньев в смеси составляет от 7:93 до 25:75 или от 75:25 до 93:7; и полилактидное волокно содержит по меньшей мере 5 Дж полилактидных кристаллитов на грамм полилактидной смолы в волокне, и затем
b) разложение полилактидных волокон в подземной формации.
11. Способ по п. 10, в котором смесь полилактидных смол содержит приблизительно от 15 до 50 миллиэквивалентов карбоксильных концевых групп на килограмм полилактидных смол.
12. Способ по п. 10 или 11, в котором первая полилактидная смола имеет средневзвешенную молекулярную массу от 40000 до 125000.
13. Способ по п. 12, в котором волокна содержат по меньшей мере 10 Дж полилактидных кристаллитов на грамм полилактидной смолы в волокне.
14. Способ по п. 13, в котором волокна содержат от 12 до 22 Дж полилактидных кристаллитов на грамм полилактидной смолы в волокне.
15. Способ по п. 14, в котором волокна теряют от 7 до 20% своей массы при погружении 0,48 г волокон в 100 мл 0,1 M фосфатного буферного раствора в течение 6 суток при 65°C.
16. Способ по п. 14, в котором волокна проявляют усадку от 5 до 25% при нагревании в воздухе при 80°C в течение 10 мин.
17. Способ по п. 11, который включает агент, который увеличивает гидрофильность полилактидной смолы, или катализатор для гидролиза полилактидной смолы, или оба.